Коррозионностойкий теплоноситель на основе соли и способ его получения

2
2
1. Способ получения менее коррозионной соли NaCl-MgCl из соли NaCl-MgCl, содержащей по меньшей мере одну примесь, включающий:
2
2
смешивание соли NaCl-MgCl, содержащей по меньшей мере одну примесь, с металлическим Mg при температуре выше температуры плавления соли NaCl-MgCl и металлического Mg с получением смеси соли и Mg, содержащей по меньшей мере одну прореагировавшую примесь, и
2
удаление по меньшей мере части по меньшей мере одной прореагировавшей примеси из смеси соли и Mg с получением менее коррозионной соли NaCl-MgCl.
2. Способ по п. 1, в котором смешивание дополнительно включает
2
добавление твердого металлического Mg к твердой соли NaCl-MgCl с получением твердой композиции соли и Mg и
2
нагревание твердой композиции соли и Mg до температуры выше температуры плавления соли NaCl-MgCl и металлического Mg.
2
3. Способ по п. 1, в котором смешивание дополнительно включает: добавление твердого металлического Mg к жидкой соли NaCl-MgCl с получением композиции соли и Mg и
2
нагревание композиции соли и Mg до температуры выше температуры плавления соли NaCl-MgCl и металлического Mg.
2
4. Способ по пп. 1-3, в котором смешивание дополнительно включает перемешивание композиции соли и Mg при поддержании композиции соли и Mg при температуре выше температуры плавления соли NaCl-MgCl и металлического Mg.
3
3
3
3
3
3
2
3
2
5. Способ по пп. 1-4, в котором по меньшей мере одна примесь включает одну или более примесей, выбираемых из воды, Fe, FeCl, Cr, CrCl, Ni, NiCl, Cu, CuCl, V, VCl, Ti, TiCl, Mn, MnCl, Mo, MoCl, Zn и ZnCl.
6. Способ по п. 1, дополнительно включающий удаление избытка металлического Mg из смеси соли и Mg после операции смешивания.
7. Способ по пп. 1-6, дополнительно включающий охлаждение смеси соли и Mg, содержащей по меньшей мере одну прореагировавшую примесь, до температуры ниже температуры кипения металлического Mg.
8. Способ по пп. 1-7, дополнительно включающий
2
получение NaCl и MgCl и
2
2
смешивание NaCl и MgCl с получением соли NaCl-MgCl, содержащей по меньшей мере одну примесь.
9. Способ по пп. 1-8, дополнительно включающий
отслеживание параметра, показательного для реакции между Mg и по меньшей мере одной примесью, и
2
поддержание композиции соли и Mg при температуре выше температуры плавления соли NaCl-MgCl и металлического Mg в течение периода времени, выбираемого исходя из сравнения отслеживаемого параметра и порогового значения.
10. Способ по п. 9, в котором параметр представляет собой выделение HCl из композиции соли и Mg.
2
11. Способ по п. 9, в котором параметр представляет собой время, проведенное при температуре выше температуры плавления соли NaCl-MgCl и металлического Mg.
12. Способ по пп. 1-11, в котором удаление дополнительно включает фильтрование композиции соли и Mg.
13. Способ по пп. 1-12, в котором удаление дополнительно включает отделение осадка от композиции соли и Mg.
2
2
2
14. Способ по пп. 1-13, в котором смешивание дополнительно включает: добавление металлического Mg к соли NaCl-MgCl в сосуде и нагревание сосуда до достижения Mg и солью NaCl-MgCl температуры выше температуры плавления соли NaCl-MgCl и металлического Mg с получением смеси соли и Mg.
2
2
15. Способ по п. 14, в котором смешивание дополнительно включает перемешивание смеси соли и Mg в сосуде после нагревания сосуда до достижения металлическим Mg и солью NaCl-MgCl температуры выше температуры плавления соли NaCl-MgCl и металлического Mg.
16. Способ по п. 15, в котором перемешивание дополнительно включает барботирование инертного газа через смесь соли и Mg в сосуде.
17. Способ по п. 15, в котором перемешивание дополнительно включает вращение крыльчатки в смеси соли и Mg в сосуде.
2
18. Способ по пп. 1-17, в котором менее коррозионная соль NaCl-MgCl содержит менее 100 мг/кг примесей.
2
19. Способ по пп. 1-17, в котором менее коррозионная соль NaCl-MgCl содержит менее 50 мг/кг примесей.
2
20. Способ по пп. 1-17, в котором менее коррозионная соль NaCl-MgCl содержит менее 10 мг/кг примесей.
21. Соль, полученная любым из способов по пп. 1-17.
2
22. Способ получения соли MgCl-X, включающий
2
3
3
3
3
3
3
2
3
2
обеспечение загрязненной соли MgCl-X, содержащей одну или более примесей, выбираемых из воды, Fe, FeCl, Cr, CrCl, Ni, NiCl, Cu, CuCl, V, VCl, Ti, TiCl, Mn, MnCl, Mo, MoCl, Zn и ZnCl;
2
2
смешивание загрязненной соли MgCl-X с Mg при температуре выше температуры плавления загрязненной соли MgCl-X и Mg с получением смеси соли и Mg, содержащей по меньшей мере одну прореагировавшую примесь, и
2
удаление по меньшей мере части по меньшей мере одной прореагировавшей примеси из смеси соли и Mg с получением обработанной соли MgCl-X.
23. Способ по п. 22, в котором смешивание дополнительно включает
2
добавление твердого Mg к твердой загрязненной соли MgCl-X с получением твердой композиции соли и Mg и
2
нагревание твердой композиции соли и Mg до температуры выше температуры плавления загрязненной соли MgCl-X и Mg.
2
24. Способ по п. 22, в котором смешивание дополнительно включает добавление твердого Mg к жидкой соли MgCl с получением композиции соли и Mg и нагревание композиции соли и Mg до температуры выше температуры плавления соли и Mg.
2
25. Способ по пп. 22-24, в котором смешивание дополнительно включает перемешивание композиции соли и Mg при поддержании композиции соли и Mg при температуре выше температуры плавления соли MgCl-X и Mg.
26. Способ по п. 22, дополнительно включающий удаление избытка металлического Mg из смеси соли и Mg после операции смешивания.
27. Способ по пп. 22-26, дополнительно включающий охлаждение смеси соли и Mg, содержащей по меньшей мере одну прореагировавшую примесь, до температуры ниже температуры кипения металлического Mg.
28. Способ по пп. 22-27, дополнительно включающий
2
получение MgCl и второй соли, выбираемой из KCl, LiCl или NaCl, и
2
2
смешивание MgCl и второй соли с получением соли MgCl, содержащей по меньшей мере одну примесь.
29. Способ по пп. 22-28, дополнительно включающий
отслеживание параметра, показательного для реакции между Mg и по меньшей мере одной примесью, и
2
поддержание композиции соли и Mg при температуре выше температуры плавления соли MgCl-X и Mg в течение периода времени, выбираемого исходя из сравнения отслеживаемого параметра и порогового значения.
30. Способ по п. 29, в котором параметр представляет собой выделение HCl из композиции соли и Mg.
2
31. Способ по п. 29, в котором параметр представляет собой время, проведенное при температуре выше температуры плавления соли MgCl-X и Mg.
32. Способ по пп. 22-31, в котором удаление дополнительно включает фильтрование композиции соли и Mg.
33. Способ по пп. 22-32, в котором удаление дополнительно включает отделение осадка от композиции соли и Mg.
2
2
2
34. Способ по пп. 22-33, в котором смешивание дополнительно включает: добавление металлического Mg к соли MgCl-X в сосуде и нагревание сосуда до достижения металлическим Mg и солью MgCl-X температуры выше температуры плавления соли MgCl и металлического Mg с получением смеси соли и Mg.
2
2
35. Способ по п. 34, в котором смешивание дополнительно включает перемешивание смеси соли и Mg в сосуде после нагревания сосуда до достижения металлическим Mg и солью MgCl-X температуры выше температуры плавления соли MgCl-X и металлического Mg.
36. Способ по п. 35, в котором перемешивание дополнительно включает барботирование инертного газа через смесь соли и Mg в сосуде.
37. Способ по п. 35, в котором перемешивание дополнительно включает вращение крыльчатки в смеси соли и Mg в сосуде.
2
38. Способ по пп. 22-37, в котором менее коррозионная соль MgCl содержит менее 500 мг/кг примесей.
2
39. Способ по пп. 22-37, в котором менее коррозионная соль MgCl содержит менее 100 мг/кг примесей.
2
40. Способ по пп. 22-37, в котором менее коррозионная соль MgCl содержит менее 50 мг/кг примесей.
2
2
2
2
2
2
2
2
41. Способ по пп. 22-37, в котором соль MgCl-X выбрана из MgCl-NaCl, MgCl-LiCl, MgCl-KCl, MgCl-NaCl-LiCl, MgCl-NaCl-KCl, MgCl-NaCl-LiCl-KCl, или MgCl-KCl-LiCl.
2
42. Способ по пп. 22-41, в котором Mg, смешанный с солью MgCl-X, находится в форме металлического Mg.
43. Соль, полученная по любому из способов по пп. 22-42.
2
2
2
44. Соль NaCl-MgCl, включающая по меньшей мере 99,99 мас.% NaCl и MgCl и остальное составляют примеси, отличные от NaCl или MgCl.
2
2
2
45. Соль NaCl-MgCl по п. 44, дополнительно включающая по меньшей мере 99,995 мас.% NaCl и MgCl, и остальное составляют примеси, отличные от NaCl или MgCl.
2
2
2
46. Соль NaCl-MgCl по п. 44, дополнительно включающая по меньшей мере 99,999 мас.% NaCl и MgCl, и остальное составляют примеси, отличные от NaCl или MgCl.
2
2
2
47. Соль NaCl-MgCl по п. 44, дополнительно включающая по меньшей мере 99,9995 мас.% NaCl и MgCl, и остальное составляют примеси, отличные от NaCl или MgCl.
2
2
2
48. Соль NaCl-MgCl по п. 44, дополнительно включающая по меньшей мере 99,9999 мас.% NaCl и MgCl, и остальное составляют примеси, отличные от NaCl или MgCl.
2
49. Соль MgCl и одного или более из LiCl, KCl и NaCl, имеющая менее 100 мг/кг примесей.
2
50. Соль MgCl по п. 49, где соль имеет менее 50 мг/кг примесей.
2
51. Соль MgCl по п. 49, где соль имеет менее 10 мг/кг примесей.
2
2
2
2
2
2
2
2
52. Соль MgCl по п. 49, где соль выбрана из MgCl-NaCl, MgCl-LiCl, MgCl-KCl, MgCl-NaCl-LiCl, MgCl-NaCl-KCl, MgCl-NaCl-LiCl-KCl или MgCl-KCl-LiCl.
2
53. Продукт-предшественник, содержащий 1 мас.ч. Mg и от 1 до 500 мас.ч. NaCl-MgCl.
2
54. Продукт-предшественник по п. 53, дополнительно содержащий от 100 до 300 мас.ч. NaCl-MgCl.